(57)【要約】【課題】微細物質を除去でき、かつ圧力損失が低いフィルタ原紙を提供する。【解決手段】パルプと、カチオン性樹脂と、珪藻土とを含有するフィルタ原紙であって、前記フィルタ原紙の坪量が１０００〜２０００ｇ／ｍ２であり、前記パルプの濾水度が２００〜６００ｍｌであり、前記珪藻土の含有量が、前記フィルタ原紙の総質量に対して４０〜８０質量％であり、前記カチオン性樹脂の含有量が、前記パルプ１００質量部に対して２〜６質量部である、フィルタ原紙。【選択図】なし【特許請求の範囲】
【請求項１】
パルプと、珪藻土と、カチオン性樹脂とを含有するフィルタ原紙であって、
前記フィルタ原紙の坪量が１０００〜２０００ｇ／ｍ２であり、
前記パルプの濾水度が２００〜６００ｍｌであり、
前記珪藻土の含有量が、前記フィルタ原紙の総質量に対して４０〜８０質量％であり、
前記カチオン性樹脂の含有量が、前記パルプ１００質量部に対して２〜６質量部である、フィルタ原紙。
【請求項２】
前記カチオン性樹脂が、湿潤紙力剤および熱硬化性樹脂からなる群より選ばれる１種以上である、請求項１に記載のフィルタ原紙。
【請求項３】
密度が０．３〜０．５ｇ／ｃｍ３である、請求項１または２に記載のフィルタ原紙。
【発明の詳細な説明】
【技術分野】
【０００１】
本発明は、フィルタ原紙に関する。
【背景技術】
【０００２】
濾過フィルタ（以下、単に「フィルタ」ともいう。）は、固液分離等の濾過分離が必要な用途で多用されている。特に、微細物質を除去できるフィルタは、飲料用途、食品用途、製薬用途など、幅広く利用されている。
【０００３】
例えば、特許文献１には、セルロース系繊維と、活性炭と、ケイ酸カルシウムと、樹脂結合剤とを必須成分として含み、厚さが５ｍｍ以下であり、細孔径が０．５〜２５μｍである食用油フィルタが開示されている。
特許文献２には、セルロース不織布からなり、目付が３〜１５０ｇ／ｍ２であり、透気抵抗度が１０〜２０００ｓ／１００ｍｌである機能性フィルタが開示されている。
【先行技術文献】
【特許文献】
【０００４】
【特許文献１】特開平３−７７６１５号公報
【特許文献２】特開２０１０−１１５５７４号公報
【発明の概要】
【発明が解決しようとする課題】
【０００５】
しかしながら、特許文献１、２に記載のフィルタでは、サブミクロンの微細物質を充分に除去することはできなかった。特に、特許文献２に記載のフィルタの場合、複数枚重ねて使用すると圧力損失が高くなり、単位時間当たりの流量が稼げず、濾過効率が低下しやすかった。
【０００６】
本発明の目的は、微細物質を除去でき、かつ圧力損失が低いフィルタ原紙を提供することである。
【課題を解決するための手段】
【０００７】
本発明は、以下の態様を有する。
［１］  パルプと、珪藻土と、カチオン性樹脂とを含有するフィルタ原紙であって、前記フィルタ原紙の坪量が１０００〜２０００ｇ／ｍ２であり、前記パルプの濾水度が２００〜６００ｍｌであり、前記珪藻土の含有量が、前記フィルタ原紙の総質量に対して４０〜８０質量％であり、前記カチオン性樹脂の含有量が、前記パルプ１００質量部に対して２〜６質量部である、フィルタ原紙。
［２］  前記カチオン性樹脂が、湿潤紙力剤および熱硬化性樹脂からなる群より選ばれる１種以上である、［１］に記載のフィルタ原紙。
［３］  密度が０．３〜０．５ｇ／ｃｍ３である、［１］または［２］に記載のフィルタ原紙。
【発明の効果】
【０００８】
本発明によれば、微細物質を除去でき、かつ圧力損失が低いフィルタ原紙を提供できる。
【図面の簡単な説明】
【０００９】
【図１】実施例で用いた圧力損失測定装置を示す概略構成図である。
【発明を実施するための形態】
【００１０】
「フィルタ原紙」
本発明のフィルタ原紙は、少なくともパルプと、珪藻土と、カチオン性樹脂とを含有する。
【００１１】
＜パルプ＞
パルプは、フィルタ原紙の主原料である。
パルプとしては、木材パルプ、天然繊維、再生繊維、合成繊維などが挙げられる。
木材パルプとしては、例えば針葉樹高歩留り未晒クラフトパルプ（ＨＮＫＰ；Ｎ材）、針葉樹晒クラフトパルプ（ＮＢＫＰ；Ｎ材、ＮＢ材）、広葉樹未晒クラフトパルプ（ＬＵＫＰ；Ｌ材）、広葉樹晒クラフトパルプ（ＬＢＫＰ、Ｌ材）等の化学パルプ；グランドウッドパルプ（ＧＰ）、プレッシャーライズドグランドウッドパルプ（ＰＧＷ）、サーモメカニカルパルプ（ＴＭＰ）等の機械パルプ；デインキングパルプ（ＤＩＰ）、ウェイストパルプ（ＷＰ）等の古紙パルプやセミケミカルパルプ（ＣＰ）などが挙げられる。
天然繊維としては、例えば木綿、わら、竹、エスパルト、バガス、リンター、マニラ麻、亜麻、麻、黄麻、雁皮等のパルプ状繊維などが挙げられる。
これらパルプは、１種単独で用いられてもよいし、２種以上が組み合わされて用いられてもよい。これらの中でも、ＮＢＫＰ、ＬＢＫＰ、リンターが好ましく、濾過液の圧力耐性の点でＮＢＫＰが特に好ましい。
【００１２】
パルプの濾水度は、２００〜６００ｍｌであり、３００〜５００ｍｌが好ましい。パルプの濾水度が２００ｍｌ以上であれば、紙力を良好に維持しつつ、圧力損失の上昇を抑制できる。一方、パルプの濾水度が６００ｍｌ以下であれば、珪藻土のパルプへの担持性が高まり、濾過性能が向上する。
パルプの濾水度は、カナディアン・スタンダード・フリーネス（ＣＳＦ）の値を意味し、ＪＩＳ  Ｐ  ８１２１−２：２０１２「パルプ−ろ水度試験方法−第２部：カナダ標準ろ水度法」に準拠して測定することができる。より詳しくは、フィルタ原紙に使用されているパルプの濾水度は以下のようして測定される。
まず、ＪＩＳ  Ｐ  ８２２０−１：２０１２「パルプ−離解方法−第１部：化学パルプの離解」に準拠してフィルタ原紙の離解を行い、フィルタ原紙を構成する物質（構成物）が離解したスラリーをメッシュで濾過して水洗する作業を数回繰り返すことによりパルプ分を取り出す。次いで、ＪＩＳ  Ｐ  ８１２１−２：２０１２「パルプ−ろ水度試験方法−第２部：カナダ標準ろ水度法」に準拠して、取り出したパルプの濾水度を測定する。この時、メッシュの目開きは、パルプ以外のフィルタ原紙の構成物の大きさによって適宜決定すればよい。パルプ意外のフィルタ原紙の構成物の大きさは光学顕微鏡で確認し、それに見合ったメッシュサイズを選定すればよい。
【００１３】
＜珪藻土＞
珪藻土は、フィルタ原紙の濾過性能を高める役割を果たす。
珪藻土としては特に制限されず、未焼成珪藻土でもよいし、焼成珪藻土でもよい。
【００１４】
フィルタ原紙中の珪藻土の含有量は、フィルタ原紙の総質量に対して４０〜８０質量％であり、５０〜７０質量％が好ましい。珪藻土の含有量が４０質量％以上であれば、濾過性能が向上する。一方、珪藻土の含有量が８０質量％以下であれば、圧力損失の上昇を抑制できる。加えて、珪藻土以外の成分（特に、パルプ）の含有量を充分に確保できるので、濾過液を通水させる際の圧力に充分に耐えることのできるフィルタ原紙が得られやすくなる。
フィルタ原紙中の珪藻土の含有量は、ＪＩＳ  Ｐ  ８２５１：２３００「紙、板紙及びパルプ−灰分試験方法−５２５℃燃焼法」に準拠して測定することができる。
フィルタ原紙中にその他の無機物が存在する場合には、ＳＥＭ画像での観察、及び焼却残渣をエネルギー分散型Ｘ線分光器（ＥＤＳ）で元素分析することにより、珪藻土とその他の無機物の定性、定量を実施すればよい。
【００１５】
＜カチオン性樹脂＞
カチオン性樹脂は、パルプおよび珪藻土を凝集させ、パルプに珪藻土を担持させやすくする役割を果たす。加えて、アニオン性であるパルプとカチオン性樹脂とを併用することで、プラス、マイナスどちらの電荷を帯びた微細物質をも捕集しやすくなる効果が得られやすくなる。なお、本発明において「微細」とは、平均粒子径が０．１μｍ未満を意味する。
なお、樹脂がカチオン性であるか否かは、ゼータ電位測定装置にて確認することができる。具体的には、ＪＩＳ  Ｐ  ８２２０−１：２０１２「パルプ−離解方法−第１部：化学パルプの離解」に準拠してフィルタ原紙の離解を行い、フィルタ原紙の構成物が離解したスラリーからパルプおよび珪藻土を除去した液をサンプル液として使用する。ゼータ電位測定装置を用いてサンプル液のゼータ電位を測定することで、樹脂のイオン性を確認することができる。
【００１６】
カチオン性樹脂としては、湿潤紙力剤、熱硬化性樹脂などが挙げられる。
湿潤紙力剤としては、例えばポリアミドポリアミン・エピクロロヒドリン樹脂、ポリアミン・エピクロロヒドリン樹脂、メラミン・ホルムアルデヒド樹脂、尿素・ホルムアルデヒド樹脂、エポキシ変性ポリアミド樹脂、ポリアクリルアミド樹脂、グリオキザール変性ポリアミド樹脂などが挙げられる。これらの中でも、使用可能な抄紙ｐＨ領域が広い、湿潤紙力が高いなどの観点から、ポリアミドポリアミン・エピクロロヒドリン樹脂、ポリアミン・エピクロロヒドリン樹脂、メラミン・ホルムアルデヒド樹脂、尿素・ホルムアルデヒド樹脂、エポキシ変性ポリアミド樹脂が好ましい。
これら湿潤紙力剤は、１種単独で用いられてもよいし、２種以上が組み合わされて用いられてもよい。また、熱硬化性樹脂と併用してもよい。
【００１７】
熱硬化性樹脂としては、例えばメラミン樹脂、尿素樹脂、エポキシ樹脂、アクリル樹脂、ポリビニルアルコール、ポリエステルなどが挙げられる。これらの中でも、紙力を高めやすい点から、メラミン樹脂、尿素樹脂が好ましい。熱硬化性樹脂は、例えば本発明のフィルタ原紙が抄造法で製造される際、乾燥工程において溶融することでパルプの交絡を補助・補強する効果が期待できる。
これら熱硬化性樹脂は、１種単独で用いられてもよいし、２種以上が組み合わされて用いられてもよい。また、湿潤紙力剤と併用してもよい。
【００１８】
フィルタ原紙中のカチオン性樹脂の含有量は、パルプ１００質量部に対して２〜６質量部であり、３〜５質量部が好ましい。カチオン性樹脂の含有量が２質量部以上であれば、濾過性能が向上する。カチオン性樹脂の含有量が多くなるほど濾過性能は向上する傾向にあるが、カチオン性樹脂が多すぎると逆に濾過性能が低下する。上述したように、カチオン性樹脂はパルプおよび珪藻土を凝集させ、パルプに珪藻土を担持させる役割を果たし、カチオン性樹脂の含有量が多くなるほどパルプおよび珪藻土が凝集しやすくなる。しかし、カチオン性樹脂が過剰となりパルプおよび珪藻土が過度に凝集すると、フィルタ原紙内において密度の低い（粗い）部分と、高い（細かい）部分とが形成されやすくなる。すなわち粗密が生じやすくなる。その結果、密度の低い部分において捕捉対象物である微細物質などが通り抜けやすくなり、濾過性能が低下する傾向にある。カチオン性樹脂の含有量が６質量部以下であれば、パルプおよび珪藻土が過度に凝集されるのを抑制できるので、濾過性能を良好に維持できる。加えて、圧力損失の上昇を抑制できる。
【００１９】
フィルタ原紙中のパルプの含有量は、ＪＩＳ  Ｐ  ８２５１：２３００「紙、板紙及びパルプ−灰分試験方法−５２５℃燃焼法」に準拠して測定することができる。
フィルタ原紙に含まれるパルプ、無機物以外の樹脂成分は、パルプ、無機物が不溶であり、かつ樹脂成分が可溶の溶媒を選択して、樹脂成分の定量を実施すればよい。
一方、フィルタ原紙中のカチオン性樹脂の含有量は、液体クロマトグラフ法にて測定することができる。具体的には、以下のようにして測定する。まず、ＪＩＳ  Ｐ  ８２２０−１：２０１２「パルプ−離解方法−第１部：化学パルプの離解」に準拠してフィルタ原紙の離解を行い、フィルタ原紙の構成物が離解したスラリーからパルプおよび珪藻土を除去した液をサンプル液として使用する。サンプル液にカチオン性樹脂が含まれている場合には、サンプル液にブロムフェノールブルーを添加するとカチオン性樹脂と反応して青色に呈色する。サンプル液にアニオン性樹脂が含まれている場合には、サンプル液にメチレンブルーを添加するとアニオン性樹脂と反応して油溶性の反応物を生成する。サンプル液にノニオン性樹脂が含まれている場合には、サンプル液にチオシアン酸コバルトアンモニウムを添加するとノニオン性樹脂と反応して青色に呈色する。これらの呈色反応を利用し、サンプル液にブロムフェノールブルーを添加して青色に呈色したことを確認した後、液体クロマトグラフ法にてカチオン性樹脂とブロムフェノールブルーとの反応生成物を検量線法により定量することで、フィルタ原紙中のカチオン性樹脂の含有量を求めることができる。なお、上述したように、サンプル液のゼータ電位を測定してサンプル液に含まれる樹脂のイオン性を確認してもよい。
【００２０】
＜他の成分＞
フィルタ原紙は、本発明の効果を損なわない範囲内であれば、必要に応じてパルプ、珪藻土、カチオン性樹脂以外の成分（他の成分）を含んでいてもよい。
他の成分としては、ｐＨ調整剤、スライムコントロール剤、消泡剤、粘剤などが挙げられる。
なお、本発明のフィルタ原紙を食品用途、飲料用途、製薬用途のフィルタに使用する場合、フィルタ原紙は珪藻土以外の無機物を実質的に含有しないことが好ましい。ここで、「実質的に含有しない」とは、フィルタ原紙の総質量に対して１質量％未満を意味する。
【００２１】
＜物性＞
フィルタ原紙の坪量は、１０００〜２０００ｇ／ｍ２であり、１２００〜１８００ｇ／ｍ２が好ましい。フィルタ原紙の坪量が、１０００ｇ／ｍ２以上であれば濾過性能が向上し、２０００ｇ／ｍ２以下であれば圧力損失の上昇を抑制できる。
フィルタ原紙の坪量は、ＪＩＳ  Ｐ  ８１２４：２０１１「紙及び板紙−坪量の測定方法」に準拠して測定することができる。
【００２２】
フィルタ原紙の密度は、０．３〜０．５ｇ／ｃｍ３が好ましい。フィルタ原紙の密度が、０．３ｇ／ｃｍ３以上であれば濾過性能がより向上し、０．５ｇ／ｃｍ３以下であれば圧力損失の上昇をより抑制できる。
フィルタ原紙の密度は、ＪＩＳ  Ｐ  ８１１８：１９８８「紙及び板紙−厚さ及び密度の試験方法」に準拠して測定することができる。
【００２３】
フィルタ原紙の厚さは、２５００〜７５００μｍが好ましく、３０００〜５０００μｍがより好ましい。
フィルタ原紙の厚さは、ＪＩＳ  Ｐ  ８１１８：１９８８「紙及び板紙−厚さ及び密度の試験方法」に準拠して測定することができる。
【００２４】
＜製造方法＞
フィルタ原紙は、公知の抄紙方法により製造できる。例えば、パルプと、珪藻土と、カチオン性樹脂と、必要に応じて他の成分とを水に分散させて原料スラリーを調製し、得られた原料スラリーを湿式抄紙してフィルタ原紙を得る。
パルプは、予め叩解しておくことが好ましい。叩解は、シングルディスクリファイナー（ＳＤＲ）、ダブルディスクリファイナー（ＤＤＲ）、ビーター等の叩解機により適宜行なうことができる。
湿式抄紙に用いる湿式抄紙機としては特に限定されず、一般の抄紙技術に適用されている抄紙機、具体的には長網抄紙機、円網抄紙機、傾斜式抄紙機、ツインワイヤー抄紙機などを使用できる。
【００２５】
＜作用効果＞
以上説明した本発明のフィルタ原紙は、パルプに加え、特定量の珪藻土およびカチオン性樹脂を含有し、かつフィルタ原紙の坪量およびパルプの濾水度が規定されているので、パルプに珪藻土が充分に担持しており、濾過性能に優れる。よって、微細物質を充分に除去できる。しかも、本発明のフィルタ原紙は、圧力損失が低い。
【００２６】
＜用途＞
本発明のフィルタ原紙は、そのままフィルタとして用いてもよいし、本発明のフィルタ原紙を複数枚組み合わせてフィルタとして用いてもよい。本発明のフィルタ原紙を複数枚組み合わせる場合、各フィルタ原紙は同じ種類であってもよいし、異なる種類であってもよい。また、本発明のフィルタ原紙と、他のフィルタ原紙やフィルタ原紙以外の部材と組み合わせて、フィルタを構成してもよい。
【００２７】
本発明のフィルタ原紙を備えるフィルタは、微細物質を除去する用途に好適であり、例えば、アルコール飲料や清涼飲料等の飲料、食品、製薬など、様々な製品の製造過程において、微細物質を除去する際に使用できる。具体的な一例としては、生ビールの酵母除去用フィルタなどが挙げられる。
【実施例】
【００２８】
以下、本発明を実施例および比較例によりさらに詳しく説明するが、本発明はこれらに限定されるものではない。
各種測定・評価は以下の方法で行った。
【００２９】
「測定・評価」
＜坪量の測定＞
ＪＩＳ  Ｐ  ８１２４：２０１１「紙及び板紙−坪量の測定方法」に準拠して、フィルタ原紙の坪量を測定した。
【００３０】
＜濾水度の測定＞
ＪＩＳ  Ｐ  ８１２１−２：２０１２「パルプ−ろ水度試験方法−第２部：カナダ標準ろ水度法」に準拠して、パルプの濾水度を測定した。具体的には、以下のようにして測定した。
まず、ＪＩＳ  Ｐ  ８２２０−１：２０１２「パルプ−離解方法−第１部：化学パルプの離解」に準拠してフィルタ原紙の離解を行い、フィルタ原紙の構成物が離解したスラリーをナイロンメッシュ（＃１５０）で濾過して水洗する作業を３回繰り返すことによりパルプ分（残渣）を取り出した。次いで、ＪＩＳ  Ｐ  ８１２１−２：２０１２「パルプ−ろ水度試験方法−第２部：カナダ標準ろ水度法」に準拠して、取り出したパルプの濾水度を測定した。
【００３１】
＜珪藻土の含有量の測定＞
ＪＩＳ  Ｐ  ８２５１：２３００「紙、板紙及びパルプ−灰分試験方法−５２５℃燃焼法」に準拠して、フィルタ原紙中の珪藻土の含有量を測定した。
【００３２】
＜カチオン性樹脂の含有量の測定＞
ＪＩＳ  Ｐ  ８２２０−１：２０１２「パルプ−離解方法−第１部：化学パルプの離解」に準拠してフィルタ原紙の離解を行い、フィルタ原紙の構成物が離解したスラリーからパルプおよび珪藻土を除去した液をサンプル液として使用した。ゼータ電位測定装置（協和界面科学株式会社製、型式「ＺＣ−３０００」）を用いてサンプル液のゼータ電位を測定し、サンプル液に含まれる樹脂がカチオン性であることを確認した。
次いで、サンプル液にブロムフェノールブルーを添加し、カチオン性樹脂とブロムフェノールブルーとの反応生成物を液体クロマトグラフ法にて検量線法により定量することで、フィルタ原紙中のカチオン性樹脂の含有量を求めた。
別途、ＪＩＳ  Ｐ  ８２５１：２３００「紙、板紙及びパルプ−灰分試験方法−５２５℃燃焼法」に準拠して、フィルタ原紙中のパルプの含有量を測定し、パルプの含有量を１００質量部としたときの、カチオン性樹脂の含有量を求めた。
【００３３】
＜密度の測定＞
ＪＩＳ  Ｐ  ８１１８：１９８８「紙及び板紙−厚さ及び密度の試験方法」に準拠して、フィルタ原紙の密度を測定した。
【００３４】
＜厚さの測定＞
ＪＩＳ  Ｐ  ８１１８：１９８８「紙及び板紙−厚さ及び密度の試験方法」に準拠して、フィルタ原紙の厚さを測定した。
【００３５】
＜圧力損失の測定＞
水１００質量部に対して、微細物質としてＡＰＰＩＥサブミクロン領域試験用粒子（日本粉体工業技術協製、「ＦＳＴＰ０．０９−０．２」、粒子径分布の概略値：０．０９〜０．２μｍ、材質：溶融シリカ）を０．０２質量部添加し、濾過液を調製した。
図１に示す圧力損失測定装置１を用い、以下のようにして圧力損失を測定した。図１に示す圧力損失測定装置１は、濾過液を貯留するタンク１０と、タンク１０から供給された濾過液を濾過する濾過部２０と、タンク１０および濾過部２０の間に設けられた第一の通液部３０および第二の通液部４０と、第一の通液部３０および第二の通液部４０の間に設けられた円筒状の液溜め部５０とを備える。濾過部２０は、直径４７ｍｍの円形シートに切断したフィルタ原紙２１を備える。第一の通液部３０は、第一の通液管３１と第一の圧力計３２とを備える。第二の通液部４０は、第二の通液管４１と第二の圧力計４２とを備える。タンク１０から供給された濾過液は、第一の通液部３０の第一の通液管３１、液溜め部５０および第二の通液部４０の第二の通液管４１を順に通過した後、濾過部２０のフィルタ原紙２１により濾過される。
ポンプ（図示略）を用いて、流量３３．６ｍｌ／分の条件でタンク１０から濾過液を供給し、濾過部２０にて濾過した。濾過液の通水量が１Ｌとなったときの第一の通液管３１内の圧力を第一の圧力計３２で測定した。同様に、第二の通液管４１内の圧力を第二の圧力計４２で測定し、第一の通液部と第二の通液部における圧力差を求め、これを圧力損失として、下記評価基準により評価した。
◎：圧力損失が５０ｋＰａ以下。
○：圧力損失が５０ｋＰａ超、７０ｋＰａ以下。
△：圧力損失が７０ｋＰａ超、１００ｋＰａ以下。
×：圧力損失が１００ｋＰａ超。
【００３６】
＜濁度の測定＞
圧力損失の測定と同様にして濾過液を調製した。
フィルタ原紙を直径４７ｍｍの円形シートに切断し、濾過液を通水させた。濾過液の通水量が１Ｌとなったときの、フィルタ原紙を通過した処理液の濁度を高感度ラボ用濁度計（ＨＡＣＨ社製、型式「２１００Ｎ」）を用いて測定し、以下の評価基準にて評価した。
◎：濁度が０．０５０ＦＴＵ以下。
○：濁度が０．０５０ＦＴＵ超、０．０７０ＦＴＵ以下。
△：濁度が０．０７０ＦＴＵ超、０．１００ＦＴＵ以下。
×：濁度が０．１００ＦＴＵ超。
【００３７】
＜総合評価＞
総合評価は、以下の基準に従って行った。
◎：圧力損失および濁度の結果がいずれも「◎」である。
○：圧力損失および濁度の結果の少なくとも一方が「○」である。
△：圧力損失および濁度の結果の少なくとも一方が「△」である。
×：圧力損失および濁度の結果の少なくとも一方が「×」である。
【００３８】
「実施例１」
濾水度を３５０ｍｌに調整したパルプ（針葉樹晒クラフトパルプ）に対して、珪藻土と、カチオン性樹脂としてポリアミドポリアミン・エピクロルヒドリン樹脂（荒川化学工業株式会社製、「アラフィックス１００」）とを添加し、固形分濃度が２．０質量％となるように水に分散させて、原料スラリーを調製した。珪藻土の配合量は、得られるフィルタ原紙の総質量に対して７０質量％となる量とした。一方、カチオン性樹脂の配合量は、パルプ１００質量部に対して３質量部となる量とした。
長網抄紙機を用い、坪量１５００ｇ／ｍ２、厚さ３７５０μｍ、密度０．４ｇ／ｃｍ３となるように原料スラリーを湿式抄紙し、フィルタ原紙を製造した。
得られたフィルタ原紙について、圧力損失および濁度を測定した。結果を表１に示す。
【００３９】
「実施例２〜２２、比較例１〜８」
珪藻土およびカチオン性樹脂の配合量（含有量）と、パルプの濾水度と、フィルタ原紙の坪量、密度および厚さとが表１に示す値となるように変更した以外は、実施例１と同様にしてフィルタ原紙を製造し、圧力損失および濁度を測定した。結果を表１に示す。
【００４０】
【表１】
2018159150.tif 000002
【００４１】
表１の結果より明らかなように、各実施例で得られたフィルタ原紙は、圧力損失が低く、濾過性能にも優れており、微細物質を効果的に除去できた。
対して、坪量が９００ｇ／ｍ２である比較例１のフィルタ原紙、パルプの濾水度が７００ｍｌである比較例４のフィルタ原紙、珪藻土の含有量が３０質量％または９０質量％である比較例５、６のフィルタ原紙、カチオン性樹脂の含有量が１質量部または８質量部である比較例７、８のフィルタ原紙は、いずれも濾過性能に劣り、微細物質を充分に除去できなかった。
坪量が２１００ｇ／ｍ２である比較例２のフィルタ原紙、パルプの濾水度が１００ｍｌである比較例３のフィルタ原紙、カチオン性樹脂の含有量が８質量部である比較例８のフィルタ原紙は、いずれも圧力損失が高かった。
【符号の説明】
【００４２】
１  圧力損失測定装置
１０  タンク
２０  濾過部
２１  フィルタ原紙
３０  第一の通液部
３１  第一の通液管
３２  第一の圧力計
４０  第二の通液部
４１  第二の通液管
４２  第二の圧力計
５０  液溜め部
【図１】
2018159150.tif 000003